(57)【要約】  引張破断繊維、好ましくは引張破断高性能繊維で作られた少なくとも１つの成分繊維タイプを持つブレンドヤーンが、ブレンドヤーンを含むマルチ経糸ヤーン、ブレンドヤーンである少なくとも１つの成分を持つ複合ヤーン、およびブレンドされたマルチ経糸ヤーンからまたは複合ヤーンから作られた物品と共に提供される。【特許請求の範囲】
【請求項１】
少なくとも２つの異なる繊維タイプのインティミットブレンドを含むブレンドヤーンであって、前記少なくとも２つの異なる繊維タイプの少なくとも１つが引張破断繊維であり、前記引張破断繊維は６０〜２００ｍｍの長さを持つ繊維を含むブレンドヤーン。
【請求項２】
請求項１のブレンドヤーンであって、前記引張破断繊維は１つの高性能繊維であるブレンドヤーン。
【請求項３】
請求項２のブレンドヤーンであって、前記高性能繊維がアラミド繊維、鎖延長ポリオレフィン、金属繊維、および繊維ガラスからなる群より選択される要素であるブレンドヤーン。
【請求項４】
請求項１のブレンドヤーンであって、前記少なくとも２つの異なる繊維の少なくとも１つが天然繊維または合成繊維であるブレンドヤーン。
【請求項５】
請求項４のブレンドヤーンであって、前記天然繊維または合成繊維が綿、羊毛、ナイロン、ポリエステル、ポリオレフィンおよびアクリルからなる群より選択される要素であるブレンドヤーン。
【請求項６】
請求項１のブレンドヤーンであって、前記少なくとも２つの異なる繊維は少なくとも３つの異なる繊維であるブレンドヤーン。
【請求項７】
請求項１のブレンドヤーンであって、前記少なくとも２つの異なる繊維は少なくとも４つの異なる繊維であるブレンドヤーン。
【請求項８】
請求項１のブレンドヤーンであって、ブレンドヤーンは１〜５０ｄｔｅｘのヤーン番手を持つブレンドヤーン。
【請求項９】
請求項１のブレンドヤーンであって、アラミド繊維と、鎖延長ポリオレフィン繊維と、ポリエステル繊維とのインティミットブレンドを含むブレンドヤーン。
【請求項１０】
請求項９のブレンドヤーンであって、前記インティミットブレンドは（ａ）２０〜６０％のアラミド繊維と、（ｂ）２０〜６０％の鎖延長ポリオレフィン繊維と、（ｃ）２０〜６０％のポリエステル繊維と含み、（ａ）、（ｂ）および（ｃ）の総計が１００％であるブレンドヤーン。
【請求項１１】
請求項１のブレンドヤーンであって、前記少なくとも２つの異なる繊維の各々が引張破断繊維であるブレンドヤーン。
【請求項１２】
請求項２のブレンドヤーンであって、前記高性能繊維のみが引張破断繊維であるブレンドヤーン。
【請求項１３】
請求項１のブレンドヤーンであって、前記少なくとも２つの異なる繊維が撚られているか、または撚られていないブレンドヤーン。
【請求項１４】
請求項１のブレンドヤーンであって、９０〜９０００のヤーンデニールを持つブレンドヤーン。
【請求項１５】
複合ヤーンであって、芯と、前記芯の周囲に被覆された少なくとも１つの被覆ストランドを含み、前記芯と前記少なくとも１つの被覆ストランドのいずれかまたは両方が請求項１によるブレンドヤーンである複合ヤーン。
【請求項１６】
マルチ経糸ヤーンであって、２つ以上の経糸を含み、前記２つ以上の経糸の少なくとも１つが請求項１によるブレンドヤーンであるマルチ経糸ヤーン。
【請求項１７】
マルチ経糸ヤーンであって、２つ以上の経糸を含み、前記２つ以上の経糸の各々が請求項１によるブレンドヤーンであるマルチ経糸ヤーン。
【請求項１８】
請求項１のブレンドヤーンから作られた物品。
【請求項１９】
請求項１８の物品であって、前記ブレンドヤーンは編まれて物品を形成している物品。
【請求項２０】
請求項１８の物品であって、前記ブレンドヤーンは織られて物品を形成している物品。
【請求項２１】
請求項１８の物品であって、物品はブレンドヤーンから作られる不織物品である物品。
【請求項２２】
請求項１８の物品であって、前記物品が手袋、靴下、ボディースーツ、パンツ、シャツおよび帽子からなる群より選択される要素である物品。
【請求項２３】
請求項１５の複合ヤーンから作られた物品。
【請求項２４】
請求項２３の物品であって、前記ブレンドヤーンは編まれて物品を形成している物品。
【請求項２５】
請求項２３の物品であって、前記ブレンドヤーンは織られて物品を形成している物品。
【請求項２６】
請求項２３の物品であって、前記物品が手袋、靴下、ボディースーツ、パンツ、シャツおよび帽子からなる群より選択される要素である物品。
【請求項２７】
請求項１６のマルチ経糸ヤーンから作られた物品。
【請求項２８】
請求項２７の物品であって、前記ブレンドヤーンは編まれて物品を形成している物品。
【請求項２９】
請求項２７の物品であって、前記ブレンドヤーンは織られて物品を形成している物品。
【請求項３０】
請求項２７の物品であって、前記物品が手袋、靴下、ボディースーツ、パンツ、シャツおよび帽子からなる群より選択される要素である物品。
【請求項３１】
請求項１７のマルチ経糸ヤーンから作られた物品。
【請求項３２】
請求項３０の物品であって、前記ブレンドヤーンは編まれて物品を形成している物品。
【請求項３３】
請求項３０の物品であって、前記ブレンドヤーンは織られて物品を形成している物品。
【請求項３４】
請求項３０の物品であって、前記物品が手袋、靴下、ボディースーツ、パンツ、シャツおよび帽子からなる群より選択される要素である物品。
【発明の詳細な説明】
【発明の開示】
【０００１】
技術分野
本発明は少なくとも１つの高性能繊維と１つ以上の他の繊維とを組み合わせてインティミットブレンド（ｉｎｔｉｍａｔｅ  ｂｌｅｎｄ）にして、従来は達成できなかった特性の組み合わせを提供する新たな繊維ブレンドに関する。
【０００２】
背景の議論
現在、繊維ブレンドを作る多くの方法がある。しかしながら高性能繊維（例えばアラミド、ガラス、または鎖延長ポリエチレン）の加工が従来の熱可塑性繊維（例えばポリエステル、ナイロン、など）に比べて難しいことにより、種々のアプローチが開発され、高性能繊維と非高性能繊維の両方を含むヤーンに到達している。これらは周囲を１つ以上のヤーンの層／鞘で被覆された芯を持つ複合ヤーンを作製するような方法を含む。このような複合ヤーンの例は、例えば米国特許４，７７７，７８９；５，１７７，９４８；５，６２８，１７２；５，８４５，４７６；６，３５１，９３２；６，３６３，７０３および６，３６７，２９０に示されている。
【０００３】
これらのタイプの複合材料の製造に用いる代替の方法は、補強繊維（炭素、アラミド、またはガラス）を織って熱可塑性マトリクス繊維のマルチフィラメントを交互にもつマルチフィラメントの形態にすることを含む。この製造技術は多くの欠点を持つ。すなわち乏しいぬれ性、大きな空間率（ｏｐｅｎ−ｓｐａｃｅ  ｒａｔｉｏ）、および補強繊維の剥離を含む。
【０００４】
他の技術は補強繊維のマルチフィラメントと熱可塑性繊維のマルチフィラメントを混ぜ合わせることからなる。しかしながら、この技術は切断補強繊維の作製における切断操作を必要としない短いステープル長の補強繊維を使用する能力に制限がある。この欠点により、高性能繊維によって与えられる所望の強度特性と組み合わせられた最終製品の所望の質感を得ることは難しい。
【０００５】
これらの技術は全て、いくつかの領域で実質的な欠点を持っており、少しも欠点でないのはヤーンを作るコストおよび織りまたは編みの困難性ぐらいである。
【０００６】
米国特許５，９１０，３６１はクラッキング法で形成された補強繊維と熱可塑性マトリクス繊維との密接な混合物を教示しており、ここで繊維を配列させてフィラメントを全て平行にし、アセンブルされた平行繊維混合物の周囲に熱可塑性繊維のフィラメントを被覆することによって一緒に固定しなければならない。これは高弾性な製品を生み出す一方で、混合繊維の平行配列を保証することに伴う困難性は、とりわけ追加の製造コストを生み出す。
【０００７】
発明の概要
したがって、本発明の１つの目的は引張破断（ｓｔｒｅｔｃｈ  ｂｒｏｋｅｎ）繊維である少なくとも１つの成分を持つブレンドヤーンを与えることである。
【０００８】
本発明の他の目的は、織り、編みおよび不織材料の製造に使うことができる一方で、強度のためにかなりの量の高性能繊維を含むブレンドヤーンを与えることである。
【０００９】
本発明の他の目的は、少なくとも１つの成分は引張破断高性能繊維であるブレンドヤーンを与えることであって、ブレンドヤーンが高強度を持つ一方で優れた扱いやすさ、加工性および耐洗濯性を維持するようにする。
【００１０】
本発明のさらなる目的は複合ヤーンの少なくとも１つの成分がブレンドヤーンである複合ヤーンを与えることである。
【００１１】
本発明の他の目的はブレンドヤーンから、または成分としてブレンドヤーンを持つ複合ヤーンから形成される物品を与えることである。
【００１２】
これらの本発明のさらなる目的は、個別にまたは全体として、少なくとも２つの異なる繊維のインティミットブレンドを含むブレンドヤーンであって、少なくとも２つの異なる繊維の少なくとも１つが６０〜２００ｎｍの長さを持つ引張破断繊維、好ましくは引張破断高性能繊維であるブレンドヤーン；少なくとも１つの成分としてブレンドヤーンを持つ複合ヤーン、およびブレンドヤーンまたは複合ヤーンから作られた物品の発見によって満たされる。
【００１３】
発明の詳細な説明
ここで用いた用語「繊維」はヤーンおよび織布のアセンブリ内で用いられる基礎的な成分を言う。一般に、繊維はその直径または幅よりもはるかに大きい長さ寸法を持つ成分である。この用語はリボン、ストリップ、ステ−プル、およびチョップされた、カットされた、または不連続な繊維などの他の形態を含み、これらは定型または不定形断面を持つ。「繊維」は上記のいずれか１つの複数、または上記の組み合わせをも含む。
【００１４】
ここで用いた用語「高性能繊維」は、１０ｇ／ｄｅｎｉｅｒより大きい靭性を持つ合成または天然の非ガラス繊維を意味し、高い耐磨耗性および／または耐切断性が重要になる応用に適するようになる。典型的に、高性能繊維は最終的な繊維構造において非常に高度な分子配向性および結晶化度を持つ。
【００１５】
ここで用いた用語「フィラメント」は、たとえば不定のまたは極端な長さの繊維を言い、天然でシルクに見られる。この用語はとりわけ押出成形方法によって製造される工業繊維のことを言う。繊維を構成する個々のフィラメントは円形、鋸歯状または円鋸歯状、豆形またはその他を含む種々の断面のうち任意の１つを有する。
【００１６】
ここで用いた用語「インティミットブレンド（ｉｎｔｉｍａｔｅ  ｂｌｅｎｄ）」は、少なくとも２つのタイプの繊維の混合物のことを言い、混合物は各々のタイプの繊維の個々のフィラメントと他のタイプの個々のフィラメントとが実質的に完全に混ぜ合わされるような方法で形成されて実質的に均一な繊維の混合物を与え、十分な絡みを持ち、さらなる加工および使用において完全性を維持する。
【００１７】
ここで用いた用語「引張破断（ｓｔｒｅｔｃｈ  ｂｒｏｋｅｎ）」は、繊維を高温で引伸ばし、破断させ、切断するよりむしろ短い繊維長を生み、切断工程によって生じるいくつかの障害を防止する方法のことを言う。
【００１８】
ここで用いた用語「ヤーン」はテキスタイル繊維の、フィラメントの連続ストランドすなわち、編み、織り、またはからみ合わせでテキスタイル織布を形成するのに好適な形態にある材料のことを言う。ヤーンは種々の形態で存在することができ、撚りによって通常お互いに束ねられているステープル繊維からなる紡績糸；多くの連続フィラメントまたはストランドからなるマルチフィラメントヤーン；またはシングルストランドからなるモノフィラメントヤーンを含む。ここで用いた「ブレンドヤーン」は少なくとも２つの異なるタイプの繊維のインティミットブレンドを含むヤーンを言う。
【００１９】
ここで用いた用語「経糸」はマルチ経糸ヤーンの作製において使われるシングルヤーンプライを言う。２つ以上の経糸を互いに縒り合わせ結合された経糸の周囲をカバーラップで被覆することによって、または以下に示す空気交絡（ａｉｒ−ｉｎｔｅｒｌａｃｉｎｇ）によってまとめてもよい。
【００２０】
ここで用いた用語「複合ヤーン」は、２つ以上のヤーンから作製されるヤーンを言い、同種または異種でよい。複合ヤーンは種々の形態で存在することができ、ここで２つ以上のヤーンは互いに関して配向性が異なる。例えば２つ以上のヤーンは平行、一方を他方の周囲に被覆したもの、一緒に撚ったもの、またはこれらのいくつかまたは全ての組み合わせでもよく、ならびに他の配向性でもよく、所望の複合ヤーンの特性に依存する。このような複合ヤーンの例は米国特許４，７７７，７８９；５，１７７，９４８；５，６２８，１７２；５，８４５，４７６；６．３５１，９３２；６，３６３，７０３および６，３６７，２９０に与えられ、これらの内容はここで参照によって取り込まれる。
【００２１】
ここで用いた用語「空気交絡」は、ヤーンのマルチプルストランドを空気ジェットに曝してストランドを結合し、したがって単一の、断続的に混ざり合ったストランドを形成することを言う。この処理を「空気タッキング」と呼ぶこともある。この用語は、「混ざり合わせる」または「絡み合わせる」工程を言うためには用いず、この分野ではマルチフィラメントヤーンを空気で圧縮してさらなる加工（特に織り工程）を容易にする方法を言うものと理解されている。混ぜ合わされたヤーンストランドは典型的に他のヤーンと結合されない。むしろ、個々のマルチフィラメントストランドはシングルストランドの範囲内でお互いに絡み合わされる。この空気圧縮をヤーンサイジングの代替として、および向上したピック耐性を与える手段として用いる。この用語は良く知られたシングルまたはマルチプルヤーンストランドの嵩を増すために行われる空気テクスチャリングのことを言わない。複合ヤーンにおける空気交絡の方法およびそれによって適切な装置は、米国特許６，３４９，５３１；６，３４１，４８３および６，２１２，９１４に記述され、その関連した部分はここで参照によって取り込まれる。
【００２２】
本発明は少なくとも２つの異なるタイプの繊維のインティミットブレンドを含むブレンドヤーンに関し、ここで少なくとも２つの異なるタイプの繊維の少なくとも１つは引張破断繊維である。各々の繊維タイプは関連する利点と欠点を持つ。例えば、アラミド繊維（ＤｕＰｏｎｔによって販売されているＫＥＶＬＡＲ；Ａｋｚｏ  Ｎｏｂｅｌによって販売されているＴＷＡＲＯＮ；またはＴｅｉｊｉｎによって販売されているＴＥＣＨＮＯＲＡのような）は高耐熱性の高強度繊維である。しかしながら、アラミドベースのヤーンで形成された衣服は洗濯にうまく耐えられない。これらの衣服が擦り切れる傾向にあり、典型的に約三回の洗浄にしか耐えられないからである。鎖延長ポリオレフィン（Ａｌｌｉｅｄによって販売されている鎖延長ポリエチレンのＳＰＥＣＴＲＡまたはＤＹＮＥＥＭＡのような）はうまく洗濯することができて高強度特性を持つが、加熱にはよく耐えられない。ナイロンおよびポリエステルのような熱可塑性ポリマーベースの繊維は高い洗浄耐性を持つが、典型的に高性能繊維において認められる強度特性は持っていない。しかしながら、本発明者は種々の繊維、特に１つ以上の高性能繊維をブレンドすることによって、個々の繊維成分の利点を最大化する一方で、欠点を抑えるまたは最小化する最終的なインティミットブレンド紡績糸を得ることを発見した。
【００２３】
本発明のブレンドヤーンにおいて、各々の成分繊維タイプはあらゆる所望のレベル、好ましくはブレンドヤーンの１０〜９０重量％、より好ましくは２５〜８０重量％で用いることができる。最も好ましくは、高性能繊維成分の少なくとも１つはブレンドヤーンの少なくとも４０重量％の量で存在し、繊維の高い性能特性、特に強度、多くの場合、高性能繊維で作られるヤーンの切断耐性を利用する。より好ましい実施形態において、本発明のブレンドヤーンは２０〜６０重量％のアラミド繊維と、２０〜６０重量％の鎖延長ポリエチレン繊維と、２０〜６０重量％のポリエステルを含み、ここで各々の成分の合計パーセンテージは１００％に等しい。最も好ましい具体例で、ブレンドヤーンは４０重量％のアラミド繊維と、４０重量％の鎖延長ポリエチレン繊維と、２０重量％のポリエステル繊維を含む。高レベルの高性能繊維を含有する能力のために、結果として生じるブレンドは優れた扱いやすさおよび加工性を持つ一方で非常に高い強度および弾性率を示す。
【００２４】
本発明のブレンドヤーンは従来のあらゆる繊維ブレンド技術を用いて作製することができる。適切な方法は、（限定されないが）異なる繊維タイプのトップス（ｔｏｐｓ）のブレンディングを含み、繊維タイプの少なくとも１つが好ましくは引張破断繊維であり、最も好ましくは引張破断繊維が引張破断高性能繊維である。より好ましい実施形態において、少なくとも２つの異なるタイプの繊維は各々引張破断繊維であって、最も好ましくは繊維の全てが引張破断されている。ブレンディングのための出発繊維は、好ましくはブレンディングの際にあるレベルの繊維間のつかみ（ｇｒａｂ）を与えるのに十分な、すなわち（ブレンド中に起こる混じり合い／撚り／絡まりの工程の間じゅう）ブレンドがその完全性を十分に維持できる）のに十分な長さのものである。適切な長さは典型的にステープル繊維に関連したもので、より好ましくは個々の繊維各々で長さが３インチオーダー以下である。繊維の成分を、フィラメントまたはトウを切断すること、フィラメントまたはトウを引張破断すること（これらに限定されないが）を含む、あらゆる従来の方法によって適当な長さにすることができる。必ずしも必要ではないが、望まれる場合には、追加の加工工程およびコストを加えるけれども、フィラメントをブレンド内で実質的に平行になるように配列することができる。本発明の文脈内において実質的に平行とは繊維の主な部分が平行である一方、繊維の少なくとも一部を依然として他の繊維と絡ませて、結束フィラメントを必要とせずに構造的な完全性を維持していることを表す。
【００２５】
本発明の重要な態様は、繊維の少なくとも1つが引張破断されていなければならないことであり、引張破断繊維の長さは所望のブレンドヤーンの靭性および向上したブレンドの規則性を与えるために重要である。本発明において、引張破断によって製造される繊維の長さは好ましくは６０〜２５０ｍｍであり、より好ましくは６０〜１８０ｍｍであり、最も好ましくは１４０ｍｍの繊維チャート（ｆｉｂｒｏｕｓ  ｃｈａｒｔ）をもつ。引張破断成分はブレンドにおいて使われる任意の繊維タイプでありうる。さらに特殊なブレンドにおいて成分のいくつかまたは全てが引張破断繊維でありうる。好ましくは、本発明の引張破断成分はアラミド、鎖延長ポリオレフィンまたは金属のような高性能繊維である。１より多くの高性能繊維を含有するブレンドにおいて、各々の高性能繊維タイプが上記の長さに引張破断されていることが最も好ましい。これによりブレンドは、ブレンドヤーンのために強度、コンシステンシーおよび規則性の最高の組み合わせとなる。
【００２６】
一旦各々の成分のために所望の長さが得られると、繊維成分はブレンドされ、シングル経糸としてブレンド繊維が形成される。次にシングル経糸はそのものとして使用でき、または１つ以上の追加の経糸（形成されたブレンドと同じでも異なっていてもよく、および／またはお互いに同じでも異なっていてもよい）と組み合わせてマルチ経糸ヤーンを与える。複数の経糸が存在する場合、好ましくは、経糸は一方が他方の周囲に巻回され、マルチ経糸ヤーンを与えるものである。代替的に、シングル経糸（またはマルチ経糸ヤーン）を複合ヤーンにおける１つの成分として使用することができる。本発明のブレンドヤーンは、シングル経糸またはマルチ経糸のいずれの形態でも、芯成分または被覆成分（または両方）として複合ヤーンの構造に使用することができる。
【００２７】
本発明によりブレンドヤーンの形成が可能になる。すなわちこれが物品または衣装に編まれるか、織られる場合には、強度、切断耐性、洗浄性、扱いやすさ、耐熱性、ＵＶ耐性、導電性、その他の独特の組み合わせを与えることができる。ブレンド自身の組成を変えることによって、特性をうまく調整するか、特別に調整して所望の結果を与えることが可能である。
【００２８】
本発明のブレンドヤーンを作製するために使われる繊維はあらゆるタイプの天然または合成繊維でもよい。適切なタイプの繊維は（限定されないが）高性能繊維を含み、これらは例えばアラミド（例えばＫＥＶＬＡＲ、ＴＷＡＲＯＮまたはＴＥＣＨＮＯＲＡ）、鎖延長ポリオレフィン（例えばＳＰＥＣＴＲＡおよびＤＹＮＥＥＭＡ）、セラミック繊維、炭素繊維、鉱物ベース繊維、例えば繊維ガラス；金属繊維、例えば鋼、銅、ステンレス鋼、チタン；熱可塑性繊維、例えばナイロン、ポリエステル、ビスコース、アクリルおよびポリエチレンのような；天然繊維、例えば綿および羊毛である。本発明のブレンドヤーンは２つ以上のあらゆるこれらの繊維タイプを含有することができ、好ましくは１つ以上の高性能繊維を含み、繊維に関連した高性能特性のブレンドヤーンを与える。最も好ましい組み合わせはアラミド、鎖延長ポリオレフィンおよびナイロンやポリエステルのような熱可塑性繊維のブレンドを含む。本発明のブレンドヤーンに使われる繊維は、好ましくは各々が０．９〜５０ｄｔｅｘ、より好ましくは１．７〜５のヤーン番手を持つ。最終的なブレンドヤーンは好ましくは９０〜９０００、より好ましくは１８０〜７５０の総デニール（ｄｅｎｉｅｒ）値を持つ。しかしながら、ブレンドの総デニール（ｄｅｎｉｅｒ）値を、所望されるかまたは必要ならばブレンド工程の原料供給速度および出力を制御することによってこの範囲の外に変更することができる。
【００２９】
本発明によって与えられる１つの向上は、あらゆるタイプの繊維および多くのタイプの繊維を１つのブレンドヤーンにブレンドする能力である。
【００３０】
ブレンドヤーンにおいて使われる少なくとも１つのタイプの繊維は引張破断された長さを持つ引張破断繊維でなければならない。ブレンドを構成する残りの繊維は引張破断されるかまたは切断されてブレンドに必要な長さを形成してもよく、またはブレンドに適切な長さの（または所望に応じてこのような長さに切断された）天然繊維、例えば綿または羊毛でもよい。より好ましい実施形態において、本発明のブレンドヤーンは全てが引張破断繊維のブレンドを含む。最も好ましい実施形態において、ブレンドヤーンは少なくとも１つのポリエステルまたはナイロンのような熱可塑性非高性能繊維とともに、引張破断アラミドおよび鎖延長ポリエチレンのインティミットブレンドを含む。
【００３１】
本発明のブレンドヤーンの好ましい実施形態を作製するにあたり、高性能繊維が先述した長さに引張破断されることが好ましい。引張破断工程は所望の長さの繊維を作り、個々の繊維を配列し、高性能繊維のカーディングを受ける必要なくブレンディングを可能にする。加えて、引張破断工程は連続フィラメントを破断することによって得られる長い繊維をもたらし、連続フィラメントの弱い個所を除いて強く長いステープルヤーンを得る。次に引張破断繊維を他の繊維のトップスと混合し、ブレンドを製造する。所望されるか、または必要ならば非引張破断繊維を混合に先立ってカーディングしてもよい。
【００３２】
いくつかの典型的な実施形態は以下のものを含む。
【００３３】
（これらの好ましい実施形態において、アラミド、鎖延長ポリエチレン、ステンレス鋼ワイヤーおよび繊維ガラス成分は、好ましくは全て６０〜２００ｍｍの長さに引張破断される）
ブレンドヤーンの実施形態１：
アラミド                    ４０％
鎖延長ポリエチレン          ４０％
ポリエステル（ＰＥＴ）      ２０％
ブレンドヤーンの実施形態２：
アラミド                    ４０％
鎖延長ポリエチレン          ４０％
ナイロン−６，６            ２０％
ブレンドヤーンの実施形態３：
アラミド                    ４０％
ステンレス鋼ワイヤー        ４０％
ポリエステル（ＰＥＴ）      ２０％
ブレンドヤーンの実施形態４：
繊維ガラス                  ４０％
アラミド                    ４０％
綿                          ２０％
複合ヤーンの実施形態１：
芯：上述のブレンドヤーンの実施形態１
第１被覆：ＺまたはＥのいずれかの方向に被覆された２００デニールのポリエステル
第２被覆：第１被覆と反対の方向に被覆された２００デニールのポリエステル
複合ヤーンの実施形態２：
芯：上述のブレンドヤーンの実施形態３
第１被覆：ＺまたはＥのいずれかの方向に被覆された２５０デニールのＳＰＥＣＴＲＡ（鎖延長ポリエチレン）
第２被覆：第１被覆と反対の方向に被覆された２００デニールのナイロン−６，６
第３被覆：第２被覆と反対の方向に被覆された２００デニールのナイロン−６，６
注：複合ヤーンの場合、被覆層は下層の成分の被覆率を提供するのに必要で、ヤーンのバランスおよび完全性を維持するのに十分な巻数で被覆される（上記した米国特許において用語「複合ヤーン」の定義として開示されているように）。
【００３４】
したがって、本発明のブレンドヤーンをそれ自身でシングル経糸製品として使用することもでき、他の繊維や他の繊維タイプを含むヤーン製品の一部ともなり得る。好ましくは、本発明のブレンドヤーンをシングル経糸またはマルチ経糸で使用することも、成分ヤーンの１つ以上の成分として使用することもできる。本発明のブレンドヤーンを含むシングル経糸、マルチ経糸または成分ヤーンを用い、（限定されないが）不織製造工程ばかりでなく編み、織りを含むあらゆる従来の工程を用いて所望のあらゆる物品を与えることができる。本発明のブレンドヤーンを用いて作製される好ましい物品（シングル経糸、マルチ経糸または成分ヤーンであろうと）は、（限定されないが）手袋、靴下、ボディースーツ、パンツ、シャツおよび帽子を含む。
【００３５】
例
原料の連続フィラメントはトウの形で供給される。トウが市場で入手できない場合は、トウを従来の織布工程を用いて作製することができる。引張破断工程の間、トウはその破断点まで機械的に引伸ばされる。各々の原料に関連し、かつ当業者によって容易に決定される特殊な方法で、トウは種々の長さをもつ不連続繊維が得られるまで異なった抗張力を受ける。得られる繊維チャート／ダイアグラムは原料の技術的な特長およびそれが受けた引張の記録に関係する。引張破断工程の結果、一定重量のスライバーとなる。ブレンド工程の間、要求されるパーセンテージに関係する可変量のスライバーが用いられる。従来の織物ブレンド機械で、実質的に均一に融合されたトップス（インティミットブレンド）が得られるまでスライバーは互いに混ぜ合わされる。トップスの組成はブレンドのパーセンテージと全く同一である。トップスに含まれる繊維の長さは最初に使われた繊維から得られる繊維ダイアグラムの平均／中間に対応する。この点から、ブレンドを従来の紡糸工程に進ませることができる。
【国際調査報告】
2008530384.tif 000002
2008530384.tif 000003
2008530384.tif 000004